(57)【要約】      （修正有）【課題】表生地と裏生地と芯地とから構成される台衿部および／またはカフス部を有する衣服において、縫製加工時、洗濯後のパッカリングの発生を抑制するとともに、パッカリングに起因する目立った皮脂汚れを防止できる衣服を提供する。【解決手段】表生地３２（ａ）と裏生地３２（ｃ）と芯地３２（ｂ）とから構成される台衿部３２および／またはカフス部を有する衣服において、表生地として長手方向に伸縮性を有する生地を使用する。【選択図】図４
0003225849.tif 000002
【実用新案登録請求の範囲】
【請求項１】
表生地と裏生地と芯地とから構成される台衿部および／またはカフス部を有する衣服において、表生地は長手方向に伸縮性を有する生地であることを特徴とする衣服。
【請求項２】
表生地がニット、バイアス裁断された織物、ストレッチ織物のいずれかから成ることを特徴とする請求項１に記載の衣服。
【請求項３】
表生地が長手方向に１〜１０％伸張させた状態で衣服本体に縫製されることを特徴とする請求項１または２に記載の衣服。
【請求項４】
芯地が仮接着芯地であり、表生地が長手方向に１〜１０％伸張させた状態で芯地に接着されることを特徴とする請求項３に記載の衣服。
【請求項５】
表生地が予め防汚加工されていることを特徴とする請求項１乃至４に記載の衣服。
【考案の詳細な説明】
【技術分野】
【０００１】
本考案は、表生地と裏生地と芯地とから構成される台衿部および／またはカフス部を有する衣服に関するものであり、縫製加工時、洗濯後のパッカリングの発生を抑制するとともに、パッカリングに起因する皮脂汚れを防止できる衣服に関するものである。
【背景技術】
【０００２】
ワイシャツ等の衣服は表生地と裏生地と芯地から構成される台衿部、カフス部を有している。縫製加工時や洗濯を繰り返すことにより台衿部、カフス部の縫製部分で表生地が縫い縮みを起こし、所謂パッカリングが発生することがある。
【０００３】
台衿部やカフス部の縫製部分でパッカリングが発生すると、パッカリングの凸部と皮膚との摩擦で皮脂がこそぎ取られ、パッカリングの凸部に皮脂が付着し、目立った皮脂汚れが生じるという問題がある。
【０００４】
特許文献１には、ワイシャツ襟台内側へ同型に裁断した不織布を塗布してある糊で貼り付けて使用する汚れ防止カバーが、特許文献２には襟台部分と襟羽部分を有する襟に着脱可能に装着して用いる保護襟に関する考案が開示されている。
これらの手法によりワイシャツ襟部分の汚れを防止することはできるが、襟部にパーツを着脱する手間がかかるという問題がある。
【先行技術文献】
【特許文献】
【０００５】
【特許文献１】特開平１１−２１７０１号公報
【特許文献２】実用新案登録第３１７０２６１号公報
【考案の概要】
【考案が解決しようとする課題】
【０００６】
表生地と裏生地と芯地とから構成される台衿部および／またはカフス部を有する衣服において、縫製加工時や洗濯後のパッカリングの発生を抑制するとともに、パッカリングに起因する皮脂汚れを防止できる衣服を提供することを課題とする。
【課題を解決するための手段】
【０００７】
本考案は表生地と裏生地と芯地とから構成される台衿部および／またはカフス部を有する衣服であって、以下の技術を基礎とするものである。
（１）表生地と裏生地と芯地とから構成される台衿部および／またはカフス部を有する衣服において、表生地は長手方向に伸縮性を有する生地である衣服。
（２）表生地がニット、バイアス裁断された織物、ストレッチ織物のいずれかから成る（１）の衣服。
（３）表生地が長手方向に１〜１０％伸張させた状態で衣服本体に縫製される（１）または（２）の衣服。
（４）芯地が仮接着芯地であり、表生地が長手方向に１〜１０％伸張させた状態で芯地に接着される（３）の衣服。
（５）表生地が予め防汚加工されている（１）乃至（４）の衣服。
【考案の効果】
【０００８】
本考案によれば、表生地と裏生地と芯地とから構成される台衿部および／またはカフス部を有する衣服において、特に縫製加工時、洗濯後のパッカリングの発生を抑制するとともに、パッカリングに起因する皮脂汚れを防止できる衣服を提供することができる。
【図面の簡単な説明】
【０００９】
【図１】本考案の１つの実施形態による衣料製品の概略正面図である。
【図２】図１に示す衣料製品の概略背面図である。
【図３】図１に示す衣料製品の衿部の衿羽根を立てた状態の概略正面図である。
【図４】本考案における台衿部の生地と芯地の積層順を示す模式図である。
【考案を実施するための形態】
【００１０】
本考案は、表生地と裏生地と芯地とから構成される台衿部および／またはカフス部を有する衣服において、表生地として長手方向に伸縮性を有する生地を使用することを特徴とする。
【００１１】
表生地として長手方向に伸縮性を有する生地を使用することにより、縫製部分で表生地が縫い縮みを起こしたときに生地が伸張するので、パッカリングの発生を抑制することができ、パッカリングに起因する皮脂汚れを防止できる。
【００１２】
表生地に使用する長手方向に伸縮性を有する生地としては、ニット、バイアス裁断された織物、ストレッチ織物が挙げられ、これらを適宜選択して使用することができる。なお、裏生地は表生地と同素材としてもよいし、異素材としてもよい。
【００１３】
＜ニット＞
綿、ポリエステル繊維、綿にポリエステルフィラメントを含ませた糸等の通常の紡績糸を素材とするニットを用いることができる。
ニットの長手方向の伸び率は、ＪＩＳ  Ｌ１０９６織物及び編物の生地試験方法のＤ法準拠で１０〜６０％であることが好ましい。
【００１４】
＜バイアス裁断された織物＞
綿、ポリエステル繊維、綿にポリエステルフィラメントを含ませた糸等の通常の紡績糸を素材とした織物を用いることができる。
【００１５】
バイアス裁断の角度は３０〜６０度とするのが好ましく、４０〜５０度であることがより好ましい。
バイアス裁断された織物の長手方向の伸び率は、ＪＩＳ  Ｌ１０９６織物及び編物の生地試験方法のB法準拠で１０〜４０％であることが好ましく、２０〜３０％であることがより好ましい。
【００１６】
＜ストレッチ織物＞
ポリウレタン弾性繊維やポリエステル捲縮糸、綿の強撚糸などを素材とした織物を用いることができる。
【００１７】
ストレッチ織物の長手方向の伸び率は、ＪＩＳ  Ｌ１０９６織物及び編物の生地試験方法のB法準拠で１０〜４０％であることが好ましく、２０〜３０％であることがより好ましい。
【００１８】
縫製加工時や洗濯後に縫い縮みが起こることを想定して、表生地と裏生地を予め長手方向に１〜１０％、好ましくは２〜５％伸張させた状態で衣服本体に縫製することもできる。
【００１９】
縫製加工時や洗濯後に縫い縮みが生じても表生地と裏生地自体は伸張した状態から復元するので皺にならず、パッカリング発生の抑制効果が飛躍的に向上する。
【００２０】
本考案は表生地、裏生地と芯地が接着されていない所謂フラシ芯地に適用することもできるが、縫製加工の効率を向上させるため、表生地と裏生地をＰＶＡ（ポリビニルアルコール）等の水溶性接着樹脂により接着した接着芯地に適用するのが好ましい。
【００２１】
仮接着芯地に適用する場合、表生地と裏生地を長手方向に１〜１０％、好ましくは２〜５％伸張させた状態で芯地に接着する。
【００２２】
また、表生地と裏生地は予め防汚加工してもよい。防汚加工としては、吸水撥油系防汚加工剤、撥水撥油系防汚加工剤、吸水吸油系防汚加工剤を用いた防汚加工が挙げられる。防汚加工方法としては、各防汚加工剤の推奨される加工方法を用いる。
【００２３】
＜吸水撥油系防汚加工剤＞
吸水撥油系防汚加工剤としては、大原パラヂウム化学株式会社製のパラガードSRF−６０００、パラレヂン  ＮＣ−３０５等を使用することができる。
【００２４】
＜撥水撥油系防汚加工剤＞
撥水撥油系防汚加工剤としては、日華化学株式会社製のＮＫガードＳ−０６７１、ＮＫガードＳＲ−１０８、ユニオン化学工業株式会社製のＵＮＩＫＡ  ＧＵＡＲＤ ＬＫ−６３０、株式会社京絹化成製のワープル  ＳＲＷ等を使用することができる。
【００２５】
＜吸水吸油系防汚加工剤＞
明成化学工業株式会社製のメイカフィニッシュ  ＳＲＭ−６５、メイカフィニッシュ  ＳＲＭ−４２Ｔ、メイカフィニッシュ  ＳＲＭ−２１３、高松油脂株式会社製のＳＲ−１８００、北広ケミカル株式会社製のプチナース５０００等を使用することができる。
【実施例】
【００２６】
以下、実施例及び比較例を示し、本考案について具体的に説明するが、本考案は下記の実施例に制限されるものではない。
【００２７】
［実施例１〜１８・比較例１のドレスシャツの製造］
以下の条件で実施例１〜実施例１８、比較例１のドレスシャツを製造した。
ドレスシャツ本体はいずれも綿１００％の平織の織物から成る。
【００２８】
（実施例１）
部位：台衿部
芯地：フラシ芯
表生地：ニット（綿１００％、天竺）
裏生地：ニット（綿１００％、天竺）
生地の長手方向の伸び率：６０％（ＪＩＳ  Ｌ１０９６織物及び編物の生地試験方法のＤ法準拠）
縫製加工時における表生地の長手方向の伸び率：０％
防汚加工：無し
【００２９】
（実施例２）
部位：台衿部
芯地：フラシ芯
表生地：ニット（綿１００％、天竺）
裏生地：ニット（綿１００％、天竺）
生地の長手方向の伸び率：６０％（ＪＩＳ  Ｌ１０９６織物及び編物の生地試験方法のＤ法準拠）
縫製加工時における表生地の長手方向の伸び率：０％
防汚加工：吸水撥油系防汚剤（大原パラヂウム化学株式会社製  パラレヂン  ＮＣ−３０５）
防汚加工方法：パッドドライキュア法
【００３０】
（実施例３）
部位：台衿部
芯地：フラシ芯
表生地：ニット（綿１００％、天竺）
裏生地：ニット（綿１００％、天竺）
生地の長手方向の伸び率：６０％（ＪＩＳ  Ｌ１０９６織物及び編物の生地試験方法のＤ法準拠）
縫製加工時における表生地の長手方向の伸び率：３％
防汚加工：無し
【００３１】
（実施例４）
部位：台衿部
芯地：フラシ芯
表生地：ニット（綿１００％、天竺）
裏生地：ニット（綿１００％、天竺）
生地の長手方向の伸び率：６０％（ＪＩＳ  Ｌ１０９６織物及び編物の生地試験方法のＤ法準拠）
縫製加工時における表生地の長手方向の伸び率：３％
防汚加工：吸水撥油系防汚剤（大原パラヂウム化学株式会社製  パラレヂン  ＮＣ−３０５）
防汚加工方法：パッドドライキュア法
【００３２】
（実施例５）
部位：台衿部
芯地：仮接着芯（接着剤：ポリアミド系接着剤）
表生地：ニット（綿１００％、天竺）
裏生地：ニット（綿１００％、天竺）
生地の長手方向の伸び率：６０％（ＪＩＳ  Ｌ１０９６織物及び編物の生地試験方法のＤ法準拠）
芯地への仮接着時における表生地の長手方向の伸び率：３％
防汚加工：無し
【００３３】
（実施例６）
部位：台衿部
芯地：仮接着芯（接着剤：ポリアミド系接着剤）
表生地：ニット（綿１００％、天竺）
裏生地：ニット（綿１００％、天竺）
生地の長手方向の伸び率：６０％（ＪＩＳ  Ｌ１０９６織物及び編物の生地試験方法のＤ法準拠）
芯地への仮接着時における表生地の長手方向の伸び率：３％
防汚加工：吸水撥油系防汚剤（大原パラヂウム化学株式会社製  パラレヂン  ＮＣ−３０５）
防汚加工方法：パッドドライキュア法
【００３４】
（実施例７）
部位：台衿部
芯地：フラシ芯
表生地：綿１００％、バイアス裁断した平織の織物
裏生地：綿１００％、バイアス裁断した平織の織物
バイアス裁断の角度：４５度
生地の長手方向の伸び率：２０％（ＪＩＳ  Ｌ１０９６織物及び編物の生地試験方法のＢ法準拠）
縫製加工時における表生地の長手方向の伸び率：０％
防汚加工：無し
【００３５】
（実施例８）
部位：台衿部
芯地：フラシ芯
表生地：綿１００％、バイアス裁断した平織の織物
裏生地：綿１００％、バイアス裁断した平織の織物
バイアス裁断の角度：４５度
生地の長手方向の伸び率：２０％（ＪＩＳ  Ｌ１０９６織物及び編物の生地試験方法のＢ法準拠）
縫製加工時における表生地の長手方向の伸び率：０％
防汚加工：吸水撥油系防汚剤（大原パラヂウム化学株式会社製  パラレヂン  ＮＣ−３０５）
防汚加工方法：パッドドライキュア法
【００３６】
（実施例９）
部位：台衿部
芯地：フラシ芯
表生地：綿１００％、バイアス裁断した平織の織物
裏生地：綿１００％、バイアス裁断した平織の織物
バイアス裁断の角度：４５度
生地の長手方向の伸び率：２０％（ＪＩＳ  Ｌ１０９６織物及び編物の生地試験方法のＢ法準拠）
縫製加工時における表生地の長手方向の伸び率：３％
防汚加工：無し
【００３７】
（実施例１０）
部位：台衿部
芯地：フラシ芯
表生地：綿１００％、バイアス裁断した平織の織物
裏生地：綿１００％、バイアス裁断した平織の織物
バイアス裁断の角度：４５度
生地の長手方向の伸び率：２０％（ＪＩＳ  Ｌ１０９６織物及び編物の生地試験方法のＢ法準拠）
縫製加工時における表生地の長手方向の伸び率：３％
防汚加工：吸水撥油系防汚剤（大原パラヂウム化学株式会社製  パラレヂン  ＮＣ−３０５）
防汚加工方法：パッドドライキュア法
【００３８】
（実施例１１）
部位：台衿部
芯地：仮接着芯（接着剤：ポリアミド系接着剤）
表生地：綿１００％、バイアス裁断した平織の織物
裏生地：綿１００％、バイアス裁断した平織の織物
バイアス裁断の角度：４５度
生地の長手方向の伸び率：２０％（ＪＩＳ  Ｌ１０９６織物及び編物の生地試験方法のＢ法準拠）
芯地への仮接着時における表生地の長手方向の伸び率：３％
防汚加工：無し
【００３９】
（実施例１２）
部位：台衿部
芯地：仮接着芯（接着剤：ポリアミド系接着剤）
表生地：綿１００％、バイアス裁断した平織の織物
裏生地：綿１００％、バイアス裁断した平織の織物
バイアス裁断の角度：４５度
生地の長手方向の伸び率：２０％（ＪＩＳ  Ｌ１０９６織物及び編物の生地試験方法のＢ法準拠）
芯地への仮接着時における表生地の長手方向の伸び率：３％
防汚加工：吸水撥油系防汚剤（大原パラヂウム化学株式会社製  パラレヂン  ＮＣ−３０５）
防汚加工方法：パッドドライキュア法
【００４０】
（実施例１３）
部位：台衿部
芯地：フラシ芯
表生地：ストレッチ織物（綿100%生地ナチュラルストレッチ加工）
裏生地：ストレッチ織物（綿100%生地ナチュラルストレッチ加工）
生地の長手方向の伸び率：１３％（ＪＩＳ  Ｌ１０９６織物及び編物の生地試験方法のＢ法準拠）
縫製加工時における表生地の長手方向の伸び率：０％
防汚加工：無し
【００４１】
（実施例１４）
部位：台衿部
芯地：フラシ芯
表生地：ストレッチ織物（綿100%生地ナチュラルストレッチ加工）
裏生地：ストレッチ織物（綿100%生地ナチュラルストレッチ加工）
生地の長手方向の伸び率：１３％（ＪＩＳ  Ｌ１０９６織物及び編物の生地試験方法のＢ法準拠）
縫製加工時における表生地の長手方向の伸び率：０％
防汚加工：吸水撥油系防汚剤（大原パラヂウム化学株式会社製  パラレヂン  ＮＣ−３０５）
防汚加工方法：パッドドライキュア法
【００４２】
（実施例１５）
部位：台衿部
芯地：フラシ芯
表生地：ストレッチ織物（綿100%生地ナチュラルストレッチ加工）
裏生地：ストレッチ織物（綿100%生地ナチュラルストレッチ加工）
生地の長手方向の伸び率：１３％（ＪＩＳ  Ｌ１０９６織物及び編物の生地試験方法のＢ法準拠）
縫製加工時における表生地の長手方向の伸び率：３％
防汚加工：無し
【００４３】
（実施例１６）
部位：台衿部
芯地：フラシ芯
表生地：ストレッチ織物（綿100%生地ナチュラルストレッチ加工）
裏生地：ストレッチ織物（綿100%生地ナチュラルストレッチ加工）
生地の長手方向の伸び率：１３％（ＪＩＳ  Ｌ１０９６織物及び編物の生地試験方法のＢ法準拠）
縫製加工時における表生地の長手方向の伸び率：３％
防汚加工：吸水撥油系防汚剤（大原パラヂウム化学株式会社製  パラレヂン  ＮＣ−３０５）
防汚加工方法：パッドドライキュア法
【００４４】
（実施例１７）
部位：台衿部
芯地：仮接着芯（接着剤：ポリアミド系接着剤）
表生地：ストレッチ織物（綿100%生地ナチュラルストレッチ加工）
裏生地：ストレッチ織物（綿100%生地ナチュラルストレッチ加工）
生地の長手方向の伸び率：１３％（ＪＩＳ  Ｌ１０９６織物及び編物の生地試験方法のＢ法準拠）
芯地への仮接着時における表生地の長手方向の伸び率：３％
防汚加工：無し
【００４５】
（実施例１８）
部位：台衿部
芯地：仮接着芯（接着剤：ポリアミド系接着剤）
表生地：ストレッチ織物（綿100%生地ナチュラルストレッチ加工）
裏生地：ストレッチ織物（綿100%生地ナチュラルストレッチ加工）
生地の長手方向の伸び率：１３％（ＪＩＳ  Ｌ１０９６織物及び編物の生地試験方法のＢ法準拠）
芯地への仮接着時における表生地の長手方向の伸び率：３％
防汚加工：吸水撥油系防汚剤（大原パラヂウム化学株式会社製  パラレヂン  ＮＣ−３０５）
防汚加工方法：パッドドライキュア法
【００４６】
（比較例１）
部位：台衿部
芯地：仮接着芯（接着剤：ポリアミド系接着剤）
表生地：綿１００％、平織の織物
裏生地：綿１００％、平織の織物
生地の長手方向の伸び率：２％（ＪＩＳ  Ｌ１０９６織物及び編物の生地試験方法のＢ法準拠）
芯地への仮接着時における表生地の長手方向の伸び率：０％
防汚加工：無し
【００４７】
得られた実施例１〜１８、比較例１のドレスシャツについて着用試験を実施した後のパッカリング、防汚性、着心地を評価した。
【００４８】
＜着用試験＞
・着用回数：２０回
・１回の着用時間：１１時間
・着用方法：衿ボタンを上まで閉じて着用
・洗濯周期：1回着用後に1回洗濯
・使用する洗剤：ライオン製「トップ スーパーＮＡＮＯＸ」
・洗濯方法：洗い８分 すすぎ１回 脱水１分 浴比１：３０
・乾燥方法：吊り干し乾燥
【００４９】
＜パッカリング＞
台衿部とドレスシャツ本体の縫製部分のパッカリングの状態を下記基準により評価した。
評価結果を表１、表２、表３に示す。
◎  ：  パッカリングがない
○  ：  ほとんどパッカリングがない
△  ：  ややパッカリングがある
×  ：  強くパッカリングがある
【００５０】
＜防汚性＞
台衿部とドレスシャツ本体の縫製部分の汚れの状態を下記基準により評価した。
評価結果を表１、表２、表３に示す。
◎  ：  全く汚れていない
○  ：  ほとんど汚れはない
△  ：  やや汚れがある
×  ：  強く汚れている
【００５１】
【表１】
0003225849.tif 000003
【表２】
0003225849.tif 000004
【表３】
0003225849.tif 000005
【００５２】
表１、表２、表３より、本考案の条件を満足する実施例１〜実施例１８のドレスシャツ（衣服）が、パッカリング、防汚性が良好であることが見てとれる。
【産業上の利用可能性】
【００５３】
本考案の衣服は、例えば、ドレスシャツ、ビジネスシャツ（例えば、ワイシャツ、カッターシャツ）、カジュアルシャツ、スポーツシャツ、ユニフォーム用シャツおよびブラウス、スクールシャツおよびブラウス、ならびに、レディースシャツおよびブラウスとして好適に用いられ得る。
【符号の説明】
【００５４】
１０      前身頃部
１１      ポケット部
１２      上前立て部
１３      下前立て部
２０      後身頃部
３０      衿部
３１      衿羽根
３２      台衿部
３２（a）   表生地
３２（b）   芯地
３２（c）   裏生地
４０      袖部
４１      カフス部
１００      織物製品
【図１】
0003225849.tif 000006
【図２】
0003225849.tif 000007
【図３】
0003225849.tif 000008
【図４】
0003225849.tif 000009